Brevet FR2956660A1 — publié le 20110826

Composition formant une pâte céramique et produit céramique fabriqué sur la base de cette pâte Domaine de l'invention La présente invention a pour objet une composition formant une pâte céramique. Le domaine de l'invention est celui des céramiques plus particulièrement celui de la fabrication des pâtes pour la réalisation de produits en céramique. L'invention a également pour objet un produit en céramique obtenu à partir de la composition de la pâte céramique fabriquée. Etat de la technique Aujourd'hui, il existe plusieurs catégories de produits céramiques classifiées d'après la nature de la pâte cuite, selon qu'elle est tendre (poreuse) ou dure (imperméable). La porosité correspond à un espace vide à l'intérieur et en surface du produit céramique. La porosité est dite ouverte lorsque les «vides» communiquent entre eux et avec l'extérieur par des canaux, ce qui permet la circulation des fluides. Dans la catégorie des céramiques poreuses, il est connu la céramique en terre cuite. Cette céramique est obtenue à partir d'un mélange de marnes et d'argiles cuites à environ 700°C. Il est également connu la céramique en faïence. Cette céramique est obtenue notamment à partir d'un mélange d'argile, de sable et de marne calcaire. Le principal avantage des céramiques poreuses est leur légèreté. Toutefois, les céramiques poreuses comportent un nombre important de pores ouverts causant sa fragilité. Du fait de la communication avec l'extérieur, de tels pores ouverts constituent des d'accrochages pour des molécules organiques qui peuvent être problématiques, notamment dans des environnements exigeants en matière d'asepsie tels que les hôpitaux ou les restaurants. En outre, ces pores ouverts dégradent les propriétés mécaniques du matériau céramique. Dans la catégorie des céramiques dures, il est connu la céramique en grès. Cette céramique est obtenue à partir d'une terre argileuse, à forte teneur de silice. Cuite à de fortes températures de l'ordre de 1200°C, la céramique présente une porosité ouverte résiduelle relativement faible qui la rend imperméable. Dans cette catégorie, il est également connu la céramique en porcelaine. Cette céramique est obtenue à partir d'un mélange à base de kaolin, mêlé à du feldspath qui en augmente le liant et la transparence, à de la silice très pure ou de l'alumine, cuit à des températures d'environ 1300°C-1400°C (ce qui est plus que pour l'argile ordinaire ou les grès). Plus exactement, il subit une vitrification, devient translucide et imperméable, aspects caractéristiques de la porcelaine. L'avantage principal du grès et particulièrement de la porcelaine est : - leur résistance à la chaleur comme aux attaques chimiques de tous ordres et - leurs propriétés mécaniques du fait de leur faible porosité. Toutefois, l'inconvénient principal du grès et de la porcelaine est leur densité en plus de leur coût élevé par rapport aux céramiques dites poreuses. En effet, la masse volumique apparente du grès et de la porcelaine, relativement élevée, varie d'environ 2,3 à 2,8 g/cm3. Par conséquent, les produits en grès ou en porcelaine sont relativement lourds et difficiles à manipuler. Actuellement, la densité élevée des céramiques dures est un de leurs inconvénients majeurs que beaucoup d'études cherchent à résoudre. Ces études portent sur des compositions de pâtes céramiques destinées à obtenir un produit céramique léger possédant une densité relativement faible, dans certains cas pouvant être inférieure à 1. Un exemple de ces études est illustré par le document EP 1 945 593. Ce document décrit une composition de pâte céramique apte à résoudre les problèmes de densité de la céramique. La composition de pâte décrite comporte de la matière céramique et un agent porogène. Cet agent porogène peut être notamment les cokes de pétrole, les billes de PMMA (polyméthacrylate de méthyle), les sciures de bois, la vermiculite ou les amidons. La figure 1 montre un exemple schématique d'un agrandissement de produit céramique obtenu avec cette pâte. Comme le montre la figure 1, le produit céramique obtenu comporte un volume poreux élevé, dépassant notamment 80%. Du fait de cette porosité ouverte conséquente et donc d'une faible densité, le produit céramique est moins lourd que les céramiques dures. Ce produit à très fort taux de porosité ouverte serait inapte à l'usage culinaire du fait notamment de son extrême fragilité et porosité. En outre, l'opération de fabrication du produit céramique à partir de cette pâte demande des opérations nombreuses et complexes. De ce fait, la mise en oeuvre du produit céramique avec ce type de pâte est rédhibitoire par rapport à celle des pâtes à céramique poreuse présentant les mêmes inconvénients, qui sont parfois moindres. Un autre inconvénient constaté avec la pâte céramique mélangée à un porogène organique est la difficulté à la conserver. En effet, la dégradation naturelle des matières organiques utilisées comme porogène (l'amidon), a tendance à transformer défavorablement la pâte céramique. A ce jour, toutes les méthodes traitant de la densité des céramiques dures reposent sur des modes d'augmentation du nombre de pores, qui deviennent communiquant (réseau de pores ouverts) dès lors que leur proportion volumique atteint un seuil dit « de percolation », généralement peu éloigné de 10%. Le taux d'absorption d'eau de la céramique dépasse alors largement le seuil qui est admis pour la porcelaine. Par exemple en France, (décret n°78-141 du 8 février 1978 portant application, en ce qui concerne le commerce de la porcelaine, de la loi du 1 er août 1905 modifiée sur la répression des fraudes), le seuil de poids d'eau absorbé, admis pour la porcelaine, est de 0,5% du poids de la céramique. La mesure du taux correspondant au poids d'eau absorbé peut être effectuée selon la méthode A décrite dans la norme NF EN 1217 de mars 1998 « Matériaux et objets en contact avec les denrées alimentaires - Méthodes d'essai pour l'absorption d'eau par les objets en céramique ». Ce taux mesuré correspond à la porosité ouverte de la céramique. Il existe de ce fait un besoin d'un produit en céramique, de la catégorie des céramiques dures, ayant une densité réduite et une porosité ouverte quasi nulle. Exposé de l'invention L'invention a pour but de répondre à ce besoin tout en remédiant aux inconvénients des techniques exposées précédemment. Pour cela, l'invention propose un procédé de fabrication de pâte céramique destiné à obtenir un produit céramique présentant à la fois une densité réduite par rapport à une céramique dure traditionnelle, tout en conservant notamment: - des propriétés mécaniques (résistance au choc mécanique et choc thermique, dureté de l'émail) au moins aussi bonnes que celles d'une porcelaine traditionnelle, - un tesson non poreux (contrairement aux faïences qui posent un problème d'hygiène à ce niveau), et - une qualité d'aspect identique à la porcelaine. Pour obtenir ces caractéristiques, l'invention propose d'introduire dans la pâte céramique des microbilles de verre creuses. Ces microbilles restent plus ou moins intègres lors des différentes étapes de réalisation du produit céramique, ce qui conduit, après cuisson, à un produit céramique comportant de nombreuses porosités sphériques occluses, c'est-à-dire sans ouverture au niveau des parties désémaillées. D'où un tesson présentant une porosité ouverte quasiment nulle. La céramique obtenue à partir de la pâte de l'invention présente l'avantage d'être moins lourde que la porcelaine permettant ainsi de réduire les problèmes de fatigue et troubles musculo-squelettiques que peuvent rencontrer des personnels de la restauration qui sont souvent amenés à manipuler des assiettes en céramique dure de très grande dimension. Par exemple, à vide, une assiette ronde traditionnelle de 31 centimètres de diamètre et 5 millimètres d'épaisseur présente une masse de 1.2 kilogramme. Un plat à four de 35 centimètres de long, 50 centimètres de large et 10 centimètres de hauteur peut atteindre une masse supérieure à 4 kilogrammes. La céramique obtenue avec l'invention permet également de réduire l'inertie thermique et la conductivité thermique; autrement dit, elle présente une amélioration de ses performances en réchauffage (vitesse, homogénéité) et en conservation de la chaleur. L'invention a donc pour objet une composition d'une pâte céramique pour la réalisation d'un objet en céramique : - dans laquelle des microbilles de verres creuses sont ajoutées à une pâte céramique traditionnelle, - un volume desdites microbilles par rapport au volume total de la composition de la pâte céramique est déterminé en fonction de la densité desdites microbilles, de la densité du produit céramique à atteindre et de la résistance en flexion du produit céramique à atteindre. Avantageusement, l'invention est également caractérisée en ce que : - le diamètre desdites microbilles est inférieur à environ 100 pm, - le volume des microbilles est compris entre 25 et 35 % du volume de matière de la pâte céramique, - la pâte céramique traditionnelle est à base d'une composition de porcelaine, le produit céramique obtenu à partir de cette composition de porcelaine présente une résistance en flexion supérieure ou égale à celle d'une porcelaine traditionnelle et un taux de porosité ouverte tel que le poids d'eau absorbé inférieur à un seuil prédéfini pour une porcelaine traditionnelle, - le seuil prédéfini pour le poids d'eau absorbé est de 0.5% du poids de la céramique, - la pâte céramique traditionnelle est à base notamment d'une composition de grès, de vitrocéramique ou de faïence, - les billes sont traitées en surface afin de les débarrasser de substances solubles, le traitement est effectué par une opération de filtre-pressage appliquée à la pâte céramique dans laquelle sont incorporées des billes non traitées, L'invention a également pour objet un procédé de fabrication d'un produit céramique à partir de la composition de la pâte céramique de l'invention. Lors de l'étape de la préparation de ladite pâte céramique obtenue par malaxage, par filtre-pressage ou par atomisation, on incorpore dans ladite pâte des microbilles de verres creuses conformément à l'invention. L'invention a également pour objet un produit en céramique réalisé à partir du procédé de fabrication de l'invention à base de la composition de la pâte céramique de l'invention. Brève description des dessins L'invention sera mieux comprise à la lecture de la description qui suit et à l'examen des figures qui l'accompagnent. Celles-ci sont présentées à titre indicatif et nullement limitatif de l'invention. La figure 1 représente une vue schématique d'un agrandissement d'un produit céramique de l'état de la technique. La figure 2 montre une illustration graphique de la relation entre la résistance mécanique, le taux d'allègement obtenu et la proportion de microbilles ajoutées à la pâte céramique. La figure 3 représente une vue schématique d'un agrandissement d'une porcelaine obtenue selon un mode de réalisation de l'invention. La figure 4 représente une vue schématique d'un agrandissement d'une porcelaine traditionnelle. Description détaillée de modes de réalisation de l'invention La présente invention a pour but d'obtenir une pâte pour produit céramique avec une densité allégée. L'invention vise à satisfaire ces besoins en fournissant une pâte en céramique qui, outre les qualités requises pour la porcelaine, présente une excellente résistance à la casse ou un compromis remarquable entre densité et résistance à la casse. Pour ce faire, l'invention met en oeuvre une composition de pâte céramique traditionnelle à laquelle est ajouté un matériau d'allègement efficient, stable et fiable. L'ajout de ce matériau d'allègement est facile à mettre en oeuvre par rapport à l'état de la technique où il était nécessaire d'exécuter plusieurs opérations successives. Après de nombreux essais infructueux avec divers matériaux d'allégement, il a été constaté de façon surprenante que de très bons résultats (permettant l'obtention d'un produit céramique de très bonne qualité) pouvaient être obtenus en utilisant des microbilles de verre creuses. Ces microbilles permettent l'obtention d'une composition de pâte céramique selon l'invention qui peut être mise en oeuvre pour la fabrication de produits céramiques. Cette microbille de verre creuse se présente sous forme de poudre dont les particules sont globalement non poreuses et sphériques. Actuellement les produits sur le marché sont constitués d'un verre de borosilicate de soude et de chaux. Cependant il serait possible d'employer des billes creuses dont la paroi serait constituée d'un autre type de verre, voire de particules minérales cristallisées. La microbille de verre présente un diamètre qui peut être compris entre 1 et 140 microns et une densité comprise entre environ 0,10 et 0,60 grammes/cm3. Lors de la cuisson de la pâte céramique, selon les techniques habituelles d'obtention d'un produit céramique, la microbille de verre se lie à la matrice céramique et forme une porosité sphérique fermée. Une porosité est dite fermée, lorsque «les vides» ne communiquent pas avec l'extérieur par des canaux. Il est établi que, dans le cas des matériaux fragiles, lors de la rupture d'une éprouvette qui serait contrainte par exemple en flexion, la fissuration se propage à partir d'un défaut tel qu'une porosité. Ce défaut, dit « défaut critique », agit comme un concentrateur de contrainte dans son voisinage. La théorie de la mécanique des matériaux fragiles établit une relation mathématique entre la résistance à la rupture 6R, la ténacité KI, et la forme et la taille du défaut critique. Si l'on considère qu'un pore de forme sphérique, de diamètre 2a petit devant les dimensions de l'échantillon, constitue le défaut critique, dans un mode de sollicitation en traction, cette relation s'écrit : Cette relation montre bien que plus la porosité est petite et plus la résistance est grande. Lors des expérimentations, il est apparu que pour une céramique qui aurait une résistance par exemple d'environ aR = 120 MPa et une ténacité d'environ KI, = 1.5 MPa.m-1/2, dans le cas d'une porosité sphérique, la taille du défaut critique obtenue par calcul serait donc d'environ 100 pm. Ainsi, si l'on souhaite minimiser l'affaiblissement dû à l'apport de billes creuses dans une telle céramique, le diamètre maximal des billes ne devrait pas excéder sensiblement 100 pm. Ces expérimentations basées sur les fondements de la mécanique des matériaux fragiles permettent de s'orienter dans le choix des billes qui diffèrent notamment par leur diamètre, leur densité et dans la quantité de billes à introduire dans la composition céramique. Outre ces bases sur les fondements de la mécanique des matériaux fragiles, l'invention s'appuie sur l'observation expérimentale de la relation entre la résistance mécanique et la proportion de microbilles ajoutées à la pâte céramique, c'est-à-dire son taux d'allègement. Lors de ces expérimentations, il est apparu qu'une céramique dans laquelle on aurait introduit environ 30% de vides, présenterait une résistance mécanique inférieure d'au moins 30% par rapport à la résistance de la même céramique dépourvue de vide. On peut donc ajuster la quantité de vide à introduire en fonction d'une résistance-seuil en dessous de laquelle on ne souhaite pas arriver. La figure 2 montre un exemple graphique du résultat de ces expérimentations. Ce graphique montre la relation entre la résistance mécanique, la proportion de microbilles ajoutées à la pâte céramique et le taux d'allègement obtenu. Le graphique représenté à la figure 2 est à trois dimensions. Un premier axe des ordonnées correspond au taux d'allégement obtenu exprimé en pourcentage. Un second axe des ordonnées correspond à la résistance mécanique, exprimé en Méga Pascal, du produit céramique allégé. L'axe des abscisses correspond au volume de billes introduit dans la pâte céramique, exprimé en pourcentage. La courbe 1 représente le taux d'allégement en fonction du volume 10 des billes introduit dans la pâte céramique, et la courbe 2 représente la résistance en flexion obtenue. La courbe 1 montre que le taux d'allégement croît sensiblement proportionnellement par rapport au volume des billes incorporé dans la pâte céramique. La courbe 2 montre que plus le volume des billes incorporé dans 15 la pâte céramique augmente plus la résistance en flexion du produit céramique diminue. Il apparaît, pour un ajout d'un volume de billes dépassant sensiblement 30% de la masse céramique, d'une part que l'allègement effectif devient inférieur à l'allègement attendu, et d'autre part que 20 l'affaiblissement de la résistance devient excessif par rapport à celui espéré. Les deux phénomènes sont liés à un apport excessif de matière vitreuse qui abaisse le point de ramollissement de la pâte. Dans le cas étudié, le meilleur compromis entre l'allègement par ajout de billes et le maintien d'une bonne solidité est obtenu pour un volume de billes ajoutées compris environ entre 25 25 et 35% du volume de matière céramique. Dans un premier mode de réalisation, la pâte céramique comporte une composition de type porcelaine alumineuse. Dans ce cas, la pâte est composée principalement d'environ 50 % de kaolin, 25 % de feldspath et 25 0/0 d'alumine. L'absorption d'eau par la porosité ouverte du produit obtenu 30 avec cette pâte de porcelaine est quasi nulle, inférieur à 0.1 %. Le produit porcelaine obtenu avec cette composition de pâte présente une densité d'environ 2.7 g/cm3 et une résistance à la rupture en flexion d'approximativement 120 Mégapascals. Pour réduire la densité de la porcelaine obtenue, l'invention propose 35 d'ajouter à cette pâte des microbilles de verre creuses. En fonction du pourcentage d'allègement souhaité, on détermine le poids de microbilles à ajouter à cette composition par rapport au poids de la pâte. Par exemple, on peut obtenir 1 litre de pâte qui permettra d'aboutir, après cuisson à 1360°C, à une céramique de densité approximative de 1.9 g/cm3 (soit un allègement d'environ 30%) en mélangeant environ 1000 g de matières premières minérales de densités supérieures à 2.6 g/cm3 avec environ 500 ml d'eau et environ 50 g de billes de densité inférieure à 0.5 g/cm3. Le produit céramique obtenu présente une résistance à la rupture à la 10 flexion d'approximativement 90 Mégapascals. Cette céramique obtenue est ainsi non poreuse (avec un taux inférieur à 0.5% de porosité), résistante aux chocs thermiques et mécaniques, et apte à l'émaillage. On obtient ainsi une céramique pouvant être utilisée avec une sécurité supérieure en usage alimentaire et d'aspect identique à une 15 porcelaine traditionnelle. Le produit céramique obtenu respecte l'ensemble des critères définis pour les porcelaines par le décret français n°78-141 du 8 février 1978, à savoir notamment : - porosité ouverte sur tesson émaillé ou désémaillé Dans l'invention, le produit céramique est obtenu par les procédés courants des industries des céramiques traditionnelles, au niveau : - de la préparation de la pâte (pâte de coulage obtenue par malaxage, pâte plastique obtenue par filtre-pressage, poudre de pressage obtenue par atomisation), - de la mise en forme (coulage en moule plâtre ou coulage sous pression, calibrage, estampage, pressage isostatique), - de l'émaillage (trempage ou pistoletage), - et de la cuisson (mono-cuisson ou bi-cuisson dégourdi-émail). Les billes sont incorporées dans la pâte, lors de l'étape de la préparation de cette pâte. Les billes utilisées sont capables de supporter des pressions de 30 bars mises en jeu dans les procédés de coulage sous pression, voire de 300 bars pour le pressage isostatique de poudres atomisées. De manière générale, l'invention permet d'obtenir une céramique de basse densité, nettement inférieure à 2.3 g/cm3, obtenue par addition de microbilles de verres creuses de diamètres inférieurs à environ 100pm dans une pâte composée de matières minérales (kaolin, argile, silice, feldspath, alumine...), de sorte que l'on obtient une céramique d'aspect nullement différent d'une porcelaine traditionnelle, présentant une porosité ouverte inférieure au seuil prédéfini de porosité de porcelaine, qui peut être par exemple de l'ordre de 0.5% en poids d'eau absorbée, et des performances mécaniques supérieures ou égales à celles d'une porcelaine traditionnelle. La composition de la céramique qui accueille les microbilles de verre creuses peut être de type porcelaine traditionnelle, porcelaine alumineuse, porcelaine vitrifiée (vitreous), grès, vitrocéramique, faïence, etc. Il faut remarquer que dans le cas d'une composition de type faïence, le tesson conserverait une porosité ouverte élevée malgré l'ajout des microbilles. La figure 3 montre un exemple d'un agrandissement microscopique d'une porcelaine obtenue selon un mode de réalisation de l'invention. Comme les microbilles restent plus ou moins intègres lors des différentes étapes de réalisation de la porcelaine allégée, ceci conduit, après cuisson, à une porcelaine comportant de nombreuses porosités sphériques occluses, c'est-à-dire sans ouverture au niveau des parties désémaillées. D'où un tesson présentant une porosité ouverte quasiment nulle. Ainsi, comme dans l'exemple de la figure 4 qui montre un agrandissement microscopique d'une porcelaine traditionnelle, le taux de pores communicants de la porcelaine allégée est très faible. Les pores obtenus avec les billes ne sont pas communicants par rapport aux pores de la figure 1. Lors de la réalisation de l'invention, il est apparu que les microbilles de verres creuses comportent des substances solubles qui peuvent être néfastes à la réalisation de la pâte céramique et aux caractéristiques de la céramique. En effet, actuellement les procédés de fabrication des billes de verre creuses conduisent à des produits dont le verre comporte des traces de sels solubles, notamment à base de bore ou de calcium. Lorsque ces billes sont placées dans une suspension aqueuse telle qu'une pâte de porcelaine, ces sels se solubilisent et peuvent engendrer divers problèmes tels qu'une augmentation du pH et un phénomène de floculation engendrant d'une part des difficultés de mise en oeuvre liées à une forte augmentation de la viscosité et de la thixotropie de la pâte (gélification), et d'autre part une dégradation plus ou moins marquée de l'aspect de la céramique après cuisson (piqures d'émail, bullage de la pâte, coloration orange). Il est possible d'appliquer aux billes des post-traitements de type lavage à l'eau ou à l'acide afin de stabiliser le verre des billes afin d'éviter ces phénomènes de relargage de composants solubles dans la pâte céramique allégée. Ainsi dans un mode de réalisation préféré, les billes utilisées sont des billes ayant subi un traitement en surface de stabilisation du verre qui permettent de les débarrasser des substances solubles. Certains fabricants fournissent des billes de verres creuses ayant déjà subi un tel traitement mais le coût de ces dernières est nettement plus élevé que celui des billes non traitées. Le traitement peut être effectué lors de la réalisation de la pâte céramique allégée. Dans ce cas, on réalise une pâte céramique dans laquelle des billes non traitées sont incorporées. L'évacuation de la majeure partie des substances solubles peut être effectuée par le biais d'une opération de filtre-pressage de la pâte. Le filtre-pressage est une opération consistant à presser une pâte liquide réalisée avec un excès d'eau, par exemple 1 kg de matières sèches pour 1 litre d'eau, au travers de toiles de filtration, à une pression en général supérieure à environ 10 bars, de manière à évacuer la majeure partie de l'eau et obtenir une pâte plastique. Ce procédé est couramment employé pour la réalisation de pâtes de calibrage ou encore dans le traitement des boues de stations de traitement des eaux usées. L'efficacité de ce procédé peut être améliorée par l'ajout, dans la pâte, d'agents de drainage ou défloculants. La pâte ainsi filtre-pressée peut ensuite être utilisée telle quelle pour l'extrusion d'une pâte de calibrage ou bien être stockée pour être ultérieurement délayée dans l'eau de manière à réaliser une pâte de coulage ou une pâte pressage obtenue par atomisation. La composition de la pâte céramique telle qu'elle vient d'être décrite trouve une application dans la fabrication de céramique destinée à la réalisation d'articles de table ou d'articles culinaires, mais aussi de carreaux, d'articles sanitaires ou d'articles techniques pour des applications industrielles. La liste n'est bien entendu pas exhaustive. REVENDICATIONS1 û Composition d'une pâte céramique pour la réalisation d'un produit céramique : - dans laquelle des microbilles de verres creuses sont ajoutées à une pâte céramique traditionnelle, - un volume desdites microbilles par rapport au volume total de la composition de la pâte céramique est déterminé en fonction de la densité desdites microbilles, de la densité du produit céramique à atteindre et de la résistance en flexion du produit céramique à atteindre. 2 û Composition selon la revendication 1, caractérisée en ce que le diamètre desdites microbilles est inférieur à environ 100 pm. 3 û Composition selon l'une des revendications précédentes, 15 caractérisée en ce que le volume des microbilles est compris entre 25 et 35 0/0 du volume de matière de la pâte céramique. 4 û Composition selon l'une des revendications précédentes, caractérisée en ce que la pâte céramique traditionnelle est à base d'une composition de porcelaine, le produit céramique obtenu à partir de cette 20 composition de porcelaine présente une résistance en flexion supérieure ou égale à celle d'une porcelaine traditionnelle et un taux de porosité ouverte tel que le poids d'eau absorbé inférieur à un seuil prédéfini pour une porcelaine traditionnelle. 5û Composition selon la revendication précédente, caractérisée en ce 25 que le seuil prédéfini pour le poids d'eau absorbé est de 0.5% du poids de la céramique. 6 û Composition selon l'une des revendications précédentes, caractérisée en ce que la pâte céramique traditionnelle est à base notamment d'une composition de grès, de vitrocéramique ou de faïence. 30 7 û Composition selon l'une des revendications précédentes, caractérisée en ce que les billes sont traitées en surface afin de les débarrasser de substances solubles. 8 û Composition selon la revendication précédente, caractérisée en ce que le traitement est effectué par une opération de filtre-pressage appliquée 35 à la pâte céramique dans laquelle sont incorporées des billes non traitées.9 û Procédé de fabrication d'un produit céramique selon l'une des revendications précédentes, caractérisé en ce que lors de l'étape de la préparation d'une pâte céramique obtenue par malaxage, par filtre-pressage ou par atomisation, on incorpore dans ladite pâte des microbilles de verres creuses, - un volume desdites microbilles par rapport au volume total de la composition de la pâte céramique étant déterminé en fonction de la densité desdites microbilles, de la densité du produit céramique à atteindre et de la résistance en flexion du produit céramique à atteindre. 10 û Produit en céramique obtenu à partir du procédé de fabrication selon la revendication 9.